(57)【要約】      （修正有）【課題】画素欠陥のないＰＤＰを得ることができる誘電体層用組成物及びグリーンシート、並びにこのグリーンシートから形成された誘電体層を有する誘電体層形成基板及びその製造方法を提供する。【解決手段】熱分解性バインダー、ガラス成分および分散剤を含有してなる誘電体層用組成物であって、前記熱分解性バインダーが、重量平均分子量が２０，０００〜２５０，０００で、かつ、ガラス転移温度が−５℃〜＋４０℃の高分子であり、前記熱分解性バインダーの含有量が、固形分比でガラス成分１００重量部に対し、１０〜５０重量部である誘電体層用組成物を乾燥してフィルム化した後、該グリーンシートを基板に貼り合わせ、焼成することにより、誘電体層形成基板を製造する。【選択図】なし【特許請求の範囲】
【請求項１】
熱分解性バインダー、ガラス成分および分散剤を含有してなる誘電体層用組成物であって、前記熱分解性バインダーが、重量平均分子量が２０，０００〜２５０，０００で、かつ、ガラス転移温度が−５℃〜＋４０℃の高分子であり、前記熱分解性バインダーの含有量が、固形分比で、ガラス成分１００重量部に対し、１０〜５０重量部であることを特徴とする誘電体層用組成物。
【請求項２】
プラズマディスプレイパネルの誘電体層の形成に用いられるものであることを特徴とする請求項１に記載の誘電体層用組成物。
【請求項３】
請求項１または２に記載の誘電体層用組成物を乾燥し、フィルム化してなることを特徴とするグリーンシート。
【請求項４】
２５℃で測定した貯蔵弾性率（Ｅ’）が８０ＭＰａ以上であり、かつ８０℃で測定した貯蔵弾性率（Ｅ’）が６０ＭＰａ以下であることを特徴とする請求項３に記載のグリーンシート。
【請求項５】
請求項１または２に記載の誘電体層用組成物から形成された誘電体層を有することを特徴とする誘電体層形成基板。
【請求項６】
請求項３または４に記載のグリーンシートを基板に貼り合わせる工程と、該グリーンシートを焼成する工程とを有することを特徴とする誘電体層形成基板の製造方法。
【発明の詳細な説明】
【技術分野】
【０００１】
本発明は、画素欠陥のないプラズマディスプレイを得ることができる誘電体層用組成物及びグリーンシート、並びにこのグリーンシートから形成された誘電体層を有する誘電体層形成基板、及びその製造方法に関する。
【背景技術】
【０００２】
表示装置には、液晶表示装置やエレクトロルミネッセンス表示装置、プラズマディスプレイパネル等がある。これらの中でも、プラズマディスプレイパネル（以下、「ＰＤＰ」ともいう。）は、新しいマルチメディアディスプレイとして注目を集めている。
【０００３】
ＰＤＰの一例の断面図を図３に示す。図３に示すＰＤＰは、前面板用ガラス基板１及び背面板用ガラス基板２の１対のガラス基板からなる。この前面板用ガラス基板１と背面板用ガラス基板２の内面には、互いに直交する透明電極３及びデータ電極４がそれぞれ形成されている。透明電極３及びデータ電極４は、誘電体層５（前面板誘電体層）及び６（背面板誘電体層）によりそれぞれ覆われている。また、ガラス基板１及び２は、保護膜７を介してリブ（隔壁）８によって放電空間（画素）に分離され、各画素には蛍光体９が形成されている。
【０００４】
従来、前面板誘電体層及び背面板誘電体層を形成する方法としては、スクリーン印刷法が一般的であった。この方法は、ガラス粉末成分及び樹脂を含有するペーストを、目的の性能を得るのに必要な厚みまでガラス基板上に繰り返し印刷し、後に焼成して誘電体層を得るものである。しかしながら、この方法によれば、ペーストを塗布した後に溶剤を揮散させ、またペーストを塗布するという操作を繰り返す必要があるため、作業に長時間を要する。また、溶剤が残存して、誘電体層としての性能が劣化する原因となる場合があるため、必要とされる膜厚精度が得られなかったり、平滑な表面が得られないという問題があった。
【０００５】
このような問題を解決すべく、近年、グリーンシートを用いることにより誘電体層を形成する方法が提案されている（特許文献１〜３等）。この方法によれば、目的の厚みを有し、表面が平滑な誘電体層を簡便に形成することができる。
【０００６】
グリーンシートは、キャリアーフィルム上に、熱分解性バインダー、ガラス成分等を含有する誘電体層用組成物を塗工し、乾燥することでグリーンシートの層を形成し、さらにこのグリーンシート上に保護フィルムを積層して、長尺の積層体として製造される。誘電体層を形成するには、この積層体から保護フィルムを剥離し、剥離面をガラス基板上に加熱下に貼り合わせ（熱ラミネートともいう。）、さらにキャリアーフィルムを剥離した後、グリーンシートの層を焼成すればよい。
【０００７】
しかしながら、この方法においては、グリーンシート運搬時等に外部から部分的に力が加わることにより、表面に打痕が入り、焼成過程を経てＰＤＰに画素欠陥を引き起こすことがあった。また、表面に電極が形成された前面板用ガラス基板又は背面板用ガラス基板上にグリーンシートを熱ラミネートする際、電極とグリーンシートの間に微細な空隙が発生し、焼成過程を経てこの空隙が気泡となり、プラズマ放電時におけるショートの原因となって、ＰＤＰに画素欠陥を引き起こすことがあり、問題となっていた。
【０００８】
【特許文献１】特開平９−１０２２７３号公報
【特許文献２】特開平１１−１０６２３７号公報
【特許文献３】特開平１１−１８０７３２号公報
【発明の開示】
【発明が解決しようとする課題】
【０００９】
本発明は、かかる従来技術の問題に鑑みてなされたものであり、画素欠陥のないＰＤＰを得ることができる誘電体層用組成物及びグリーンシート、並びにこのグリーンシートから形成された誘電体層を有する誘電体層形成基板、及びその製造方法を提供することを課題とする。
【課題を解決するための手段】
【００１０】
本発明者らは、上記課題を解決すべく検討した結果、（ｉ）室温付近におけるグリーンシートの貯蔵弾性率が低すぎると、グリーンシート運搬時等に外部から部分的に力が加わることにより、表面に打痕が入り易くなること、及び、(ii)熱ラミネート時におけるグリーンシートの貯蔵弾性率が高すぎると、電極が形成された前面板用ガラス基板又は背面板用ガラス基板上にグリーンシートを熱ラミネートする際、電極とグリーンシートの間に空隙が発生し易いという知見を得た。そして、これらの知見に基づいて、室温付近では所定値以上の貯蔵弾性率を有し、かつ、熱ラミネート温度付近では所定値以下の貯蔵弾性率を有するグリーンシートを得るべく、鋭意研究した。
【００１１】
その結果、特定の重量平均分子量及びガラス転移温度を有する熱分解性バインダーを、特定量含有させた誘電体層用組成物を調製し、この誘電体層用組成物を用いて得られるグリーンシートは、室温付近（２５℃）では所定値以上の貯蔵弾性率を有し、かつ、熱ラミネート温度付近（８０℃）では所定値以下の貯蔵弾性率を有することを見出した。また、、このような粘弾性特性を有するグリーンシートを用いることにより、気泡がなく、良好な膜質を有する誘電体層を形成することができることを見出し、本発明を完成するに至った。
【００１２】
かくして本発明の第１によれば、熱分解性バインダー、ガラス成分及び分散剤を含有してなる誘電体層用組成物であって、前記熱分解性バインダーが、重量平均分子量が２０，０００〜２５０，０００で、かつ、ガラス転移温度が−５℃〜＋４０℃の高分子であり、前記熱分解性バインダーの含有量が、固形分比で、ガラス成分１００重量部に対し、１０〜５０重量部であることを特徴とする誘電体層用組成物が提供される。
本発明の誘電体層用組成物は、プラズマディスプレイパネルの誘電体層の形成に用いられるものであるのが好ましい。
【００１３】
本発明の第２によれば、本発明の誘電体層用組成物を乾燥し、フィルム化してなることを特徴とするグリーンシートが提供される。
本発明のグリーンシートは、２５℃で測定した貯蔵弾性率（Ｅ’）が８０ＭＰａ以上であり、かつ、８０℃で測定した貯蔵弾性率（Ｅ’）が６０ＭＰａ以下であるものが好ましい。
【００１４】
本発明の第３によれば、本発明の誘電体層用組成物から形成された誘電体層を有することを特徴とする誘電体層形成基板が提供される。
本発明の第４によれば、本発明のグリーンシートを基板に貼り合わせる工程と、該グリーンシートを焼成する工程とを有することを特徴とする誘電体層形成基板の製造方法が提供される。
【発明の効果】
【００１５】
本発明によれば、画素欠陥のないＰＤＰを得ることができる誘電体層用組成物及びグリーンシートが提供される。
本発明のグリーンシートは、グリーンシート運搬時等に打痕が入ることがなく、かつ、電極が形成された基板表面の凹凸形状に沿って空隙を生じることなく均一に貼り合わせることができる。そして、このグリーンシートを焼成することにより、気泡がなく、良好な膜質を有する誘電体層が形成された誘電体層形成基板を得ることができる。
本発明の製造方法によれば、本発明の誘電体層形成基板を簡便に効率よく製造することができる。
本発明の誘電体層形成基板を用いることで、画素欠陥がなく、耐電圧特性に優れるプラズマディスプレイパネルを得ることができる。
【発明を実施するための最良の形態】
【００１６】
以下、本発明を、１）誘電体層用組成物、２）グリーンシート、並びに３）誘電体層形成基板及びその製造方法に項分けして詳細に説明する。
【００１７】
１）誘電体層用組成物
本発明の誘電体層用組成物は、熱分解性バインダー、ガラス成分及び分散剤を含有してなる。
【００１８】
（１）熱分解性バインダー
本発明の誘電体層用組成物においては、熱分解性バインダーとして、重量平均分子量が２０，０００〜２５０，０００であり、ガラス転移温度が−５℃〜＋４０℃である高分子を用いる。熱分解性バインダーとして、前記範囲の重量平均分子量及びガラス転移温度を有する高分子を用いることで、運搬時等に打痕が入ることがなく、かつ、電極が形成された基板表面の凹凸形状に沿って空隙を生じることなく、均一に貼り合わせることができるグリーンシートを製造することができる。
【００１９】
なお、熱分解性バインダーの重量平均分子量は、ゲル・パーミエーション・クロマトグラフィー（ＧＰＣ）を用いて測定することができ、ガラス転移温度は、ＪＩＳ  Ｋ７１２１に準拠して示差走査熱量測定（ＤＳＣ）により測定することができる。
【００２０】
用いる熱分解性バインダーとしては、重量平均分子量が２０，０００〜２５０，０００で、かつ、ガラス転移温度が−５℃〜＋４０℃の高分子であれば、特に制約されない。なかでも、結合剤としての機能を有し、焼成することにより分解して、容易に除去できる有機高分子として、優れたバインダーとしての役割とガラス基板との感圧接着剤としての役割を果たすアクリル樹脂の使用が好ましい。
【００２１】
アクリル樹脂としては、例えば、（メタ）アクリレート化合物の単独重合体、（メタ）アクリレート化合物の２種以上から得られる共重合体、（メタ）アクリレート化合物と他の共重合性単量体から得られる共重合体等が挙げられる。これらの中でも、（メタ）アクリレート化合物の２種以上から得られる共重合体、（メタ）アクリレート化合物と他の共重合性単量体から得られる共重合体が好ましく、（メタ）アクリレート化合物と他の共重合性単量体から得られる共重合体がより好ましい。
【００２２】
（メタ）アクリレート化合物の具体例としては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔ−ブチル（メタ）アクリレート、ペンチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート等のアルキル（メタ）アクリレート；
【００２３】
２−ヒドロキシエチル（メタ）アクリレート、２−ヒドロキシプロピル（メタ）アクリレート、４−ヒドロキシブチル（メタ）アクリレート、３−ヒドロキシプロピル（メタ）アクリレート、２−ヒドロキシブチル（メタ）アクリレート、３−ヒドロキシブチル（メタ）アクリレート等のヒドロキシアルキル（メタ）アクリレート；
フェノキシエチル（メタ）アクリレート、２−ヒドロキシ−３−フェノキシプロピル（メタ）アクリレート等のフェノキシアルキル（メタ）アクリレート；
２−メトキシエチル（メタ）アクリレート、２−エトキシエチル（メタ）アクリレート、２−プロポキシエチル（メタ）アクリレート、２−ブトキシエチル（メタ）アクリレート、２−メトキシブチル（メタ）アクリレート等のアルコキシアルキル（メタ）アクリレート；
【００２４】
ポリエチレングリコールモノ（メタ）アクリレート、エトキシジエチレングリコール（メタ）アクリレート、メトキシポリエチレングリコール（メタ）アクリレート、フェノキシポリエチレングリコール（メタ）アクリレート、ノニルフェノキシポリエチレングリコール（メタ）アクリレート、ポリプロピレングリコールモノ（メタ）アクリレート、メトキシポリプロピレングリコール（メタ）アクリレート、エトキシポリプロピレングリコール（メタ）アクリレート、ノニルフェノキシポリプロピレングリコール（メタ）アクリレート等のポリアルキレングリコール（メタ）アクリレート；
シクロヘキシル（メタ）アクリレート、４−ブチルシクロヘキシル（メタ）アクリレート、ジシクロペンタニル（メタ）アクリレート、ジシクロペンテニル（メタ）アクリレート、ジシクロペンタジエニル（メタ）アクリレート、ボルニル（メタ）アクリレート、イソボルニル（メタ）アクリレート、トリシクロデカニル（メタ）アクリレート等のシクロアルキル（メタ）アクリレート；
ベンジル（メタ）アクリレート、テトラヒドロフルフリル（メタ）アクリレート等が挙げられる。
【００２５】
他の共重合性単量体としては、上記（メタ）アクリレート化合物と共重合可能な化合物であれば特に制約されない。例えば、（メタ）アクリル酸、ビニル安息香酸、マレイン酸、ビニルフタル酸等の不飽和カルボン酸類；ビニルベンジルメチルエーテル、ビニルグリシジルエーテル、スチレン、α−メチルスチレン、ブタジエン、イソプレン等のビニル基含有ラジカル重合性化合物；等が挙げられる。
【００２６】
これらの中でも、本発明に用いる熱分解性バインダーとしては、アルキル（メタ）アクリレートの少なくとも一種と、ヒドロキシアルキル（メタ）アクリレートの少なくとも一種とから得られる共重合体が特に好ましい。
【００２７】
本発明においては、熱分解性バインダーとして、公知の製造方法で製造したもの、あるいは市販品として入手したものを用いることができる。
【００２８】
熱分解性バンイダーの製造方法としては、特に制限されず、公知の方法を採用できる。例えば、アクリル樹脂は、前記（メタ）アクリレート化合物及び所望により他の共重合性単量体とを（共）重合させることにより製造することができる。重合方法は特に制限されず、例えば、アゾビスイソブチロニトリル（ＡＩＢＮ）等のラジカル重合開始剤を用いるラジカル重合法が挙げられる。
【００２９】
本発明の誘電体層用組成物中の熱分解性バインダーの含有量は、固形分比で、後述するガラス成分１００重量部に対し１０〜５０重量部である。熱分解性バインダーをこのような範囲で含有する誘電体層用組成物によれば、室温付近（２５℃）では所定値以上の貯蔵弾性率を有し、かつ、熱ラミネート温度（８０℃）では所定値以下の貯蔵弾性率を有するグリーンシートを製造することができる。
【００３０】
（２）ガラス成分
本発明の誘電体層用組成物に用いるガラス成分としては、例えば、ＰｂＯ−Ｂ２Ｏ３（酸化鉛−酸化ホウ素）系ガラス、ＰｂＯ−Ｂ２Ｏ３−ＳｉＯ２（酸化鉛−酸化ホウ素−酸化ケイ素）系ガラス、ＰｂＯ−Ｂ２Ｏ３−ＳｉＯ２−Ａ１２Ｏ３（酸化鉛−酸化ホウ素−酸化ケイ素−酸化アルミニウム）系ガラス、ＰｂＯ−Ｂ２Ｏ３−ＢａＯ−ＳｉＯ２−Ａ１２Ｏ３−ＴｉＯ２（酸化鉛−酸化ホウ素−酸化バリウム−酸化ケイ素−酸化アルミニウム−酸化チタン）系ガラス、ＺｎＯ−Ｂ２Ｏ３−ＳｉＯ２（酸化亜鉛−酸化ホウ素−酸化ケイ素）系ガラス、ＺｎＯ−Ｂ２Ｏ３−Ｂｉ２Ｏ３−ＢａＯ−ＳｉＯ２（酸化亜鉛−酸化ホウ素−酸化ビスマス−酸化バリウム−酸化ケイ素）系ガラス、ＺｎＯ−Ｂ２Ｏ３−Ｂｉ２Ｏ３−ＢａＯ−ＳｉＯ２−Ａ１２Ｏ３−ＴｉＯ２（酸化亜鉛−酸化ホウ素−酸化ビスマス−酸化バリウム−酸化ケイ素−酸化アルミニウム−酸化チタン）系ガラス、ＰｂＯ−ＺｎＯ−Ｂ２Ｏ３−ＳｉＯ２（酸化鉛−酸化亜鉛−酸化ホウ素−酸化ケイ素）系ガラス、Ｎａ２Ｏ−Ｂ２Ｏ３−ＳｉＯ２（酸化ナトリウム−酸化ホウ素−酸化ケイ素）系ガラス、ＢａＯ−ＣａＯ−ＳｉＯ２（酸化バリウム−酸化カルシウム−酸化ケイ素）系ガラス等が挙げられる。
【００３１】
これらの中でも、ＰｂＯ−Ｂ２Ｏ３−ＢａＯ−ＳｉＯ２−Ａ１２Ｏ３−ＴｉＯ２（酸化鉛−酸化ホウ素−酸化バリウム−酸化ケイ素−酸化アルミニウム−酸化チタン）系ガラス、ＺｎＯ−Ｂ２Ｏ３−Ｂｉ２Ｏ３−ＢａＯ−ＳｉＯ２（酸化亜鉛−酸化ホウ素−酸化ビスマス−酸化バリウム−酸化ケイ素）系ガラスの使用が好ましい。
【００３２】
本発明においては、これらのガラスをフリット、粉末状にして用いる。
ガラスを粉末状にして用いる場合、ガラス粉末の平均粒径は、０．１〜５μｍであり、ガラス粉末の最大粒径は、好ましくは２０μｍ以下である。ガラス粉末の粒径をこのように設定することで、優れた耐電圧特性を有する誘電体層を形成することができる。
【００３３】
また、本発明の誘電体層用組成物を背面板誘電体層用組成物として用いる場合は、白色の誘電体層を得るために、前記ガラス成分は、さらにフィラー成分を含むことが好ましい。用いるフィラー成分としては、ＴｉＯ２（酸化チタン）、Ａｌ２Ｏ３（アルミナ）、ＳｉＯ２（シリカ）、ＺｒＯ２（ジルコニア）等が挙げられる。これらの中では、ＴｉＯ２、Ａｌ２Ｏ３の使用が特に好ましい。
【００３４】
ガラス成分中のガラス粉末とフィラー成分の混合比（重量比）は、通常、５０：５０〜１００：０であるが、背面板誘電体層用組成物として用いる場合は、５０：５０〜９５：５であり、前面板誘電体層用組成物として用いる場合は、１００：０であるのがそれぞれ好ましい。
【００３５】
ガラスをガラスフリットとして用いる場合、ガラスフリットは、ガラス粉末及び所望によりフィラー成分を所定割合で混合し、得られた混合物を溶融し、次いで、冷却することで得ることができる。
ガラス成分の添加量は、誘電体層用組成物に対して、通常４０〜８０重量％である。
【００３６】
（３）分散剤
本発明の誘電体層用組成物に用いる分散剤としては、ガラス成分を均一に分散させることができるものであれば、特に制約されない。例えば、界面活性剤、シランカップリング剤等が挙げられる。
【００３７】
界面活性剤としては、アルキルベンゼンスルホン酸塩、アルキルナフタレンスルホン酸ナトリウム塩、アルキルスルホコハク酸ナトリウム塩、アルキルジフェニルエーテルジスルホン酸ナトリウム塩、ホルマリン縮合物ナトリウム塩、芳香族スルホン酸ホルマリン縮合物ナトリウム塩、等の陰イオン性界面活性剤；アルキルアミン塩、第四級アンモニウム塩等の陽イオン性界面活性剤；ポリエチレングリコールモノラウレート、ポリエチレングリコールモノステアレート、ソルビタンモノオレエート、ポリエチレングリコールジステアレート、ポリエチレングリコールモノオレエート、ラウリン酸ジエタノールアミド、デシルグルコシド、ラウリルグルコシド等の非イオン性界面活性剤；α−オレフィン・無水マレイン酸共重合体の部分エステル、脂肪族ポリカルボン酸塩、脂肪族ポリカルボン酸特殊シリコーン等のポリカルボン酸系高分子界面活性剤；ポリエーテルポリエステル酸、ポリエーテルポリオールポリエステル酸等のポリエーテルエステル酸類と、高分子ポリアミン等の有機アミン類とから得られる高分子分散剤（具体的には、ディスパロンＤＡ−２３４（商品名、楠本化成（株）製）等）のポリエーテルエステル酸アミン塩；等が挙げられる。
【００３８】
シランカップリング剤としては、ビニルトリメトキシシラン、ビニルトリエトキシシラン、γ−クロロプロピルトリメトキシシラン、γ−アミノプロピルトリエトキシシラン、Ｎ−β−（Ｎ−ビニルベンジルアミノエチル）−γ−アミノプロピルトリメトキシシラン・塩酸塩、Ｎ−（β−アミノエチル）−γ−アミノプロピルメチルジメトキシシラン、γ−グリシドキシプロピルトリメトキシシラン、β−グリシドキシプロピルメチルジメトキシシラン、γ−メタクリロキシプロピルトリメトキシシラン、γ−メタクリロキシプロピルメチルジメトキシシラン、γ−メルカプトプロピルトリメトキシシラン、γ−（２−アミノエチル）アミノプロピルトリメトキシシラン、γ−（２−アミノエチル）アミノプロピルメチルジメトキシシラン、アミノシラン、ビニルトリアセトキシシラン、γ−アニリノプロピルトリメトキシシラン、オクタデシルジメチル（３−（トリメトキシシリル）プロピル）アンモニウムクロライド、γ−ウレイドプロピルトリエトキシシラン等が挙げられる。
【００３９】
これらの中でも分散性に優れること等の理由から、ポリカルボン酸系高分子界面活性剤、ポリエーテルエステル酸アミン塩が特に好ましい。
【００４０】
分散剤の添加量は、誘電体層用組成物に対して、通常０．０１〜１０重量％、好ましくは０．０５〜５重量％、より好ましくは０．１〜３重量％である。分散剤の添加量が０．０１重量％未満であると、分散状態が不均一で、ガラス成分が沈降を生じやすい誘電体層用組成物が得られるおそれがあり、１０重量％より多いと、焼成工程を経ても分散剤が誘電体層内に残存し、耐電圧及び透明性又は反射性の低下の原因となる。
【００４１】
（４）その他の成分
本発明の誘電体層用組成物には、その他の成分として溶剤が含まれていてもよい。
溶剤は、誘電体層用組成物に適当な流動性又は可塑性、良好な膜形成性を付与するものである。用いる溶剤としては、例えば、ジエチルエーテル、ジイソプロピルエーテル、ジブチルエーテル、１，２−ジメトキシエタン、テトラヒドロフラン、１，４−ジオキサン等のエーテル類；酢酸メチル、酢酸エチル、酢酸プロピル、酢酸ブチル、乳酸メチル等のエステル類；アセトン、メチルエチルケトン、メチルイソブチルケトン、ジエチルケトン、シクロヘキサノン等のケトン類：Ｎ，Ｎ’−ジメチルホルムアミド、Ｎ，Ｎ’−ジメチルアセタミド、ヘキサメチルリン酸ホスホロアミド、Ｎ−メチルピロリドン等のアミド類；ε−カプロラクタム等のラクタム類；γ−ラクトン、δ−ラクトン等のラクトン類；ジメチルスルホキシド、ジエチルスルホキシド等のスルホキシド類；ペンタン、ヘキサン、ヘプタン、オクタン、ノナン、デカン等の脂肪族炭化水素類；シクロペンタン、シクロヘキサン、シクロオクタン等の脂環式炭化水素類；ベンゼン、トルエン、キシレン等の芳香族炭化水素類；ジクロロメタン、クロロホルム、四塩化炭素、１，２−ジクロロエタン、クロロベンゼン等のハロゲン化炭化水素類；及びこれらの２種以上からなる混合溶媒；等が挙げられる。これらの中でも、エステル類、ケトン類、芳香族炭化水素類、又はこれらの２種以上からなる混合溶媒の使用が好ましく、エステル類と芳香族炭化水素類との混合溶媒の使用がより好ましい。溶剤の使用量は、誘電体層用組成物に対して、通常０〜５５重量％である。
【００４２】
本発明の誘電体層用組成物には、必要に応じて、可塑剤、粘着付与剤、分子量が５，０００以下の（メタ）アクリレートオリゴマー、保存安定剤、消泡剤、熱分解促進剤、酸化防止剤等の添加剤が含まれていてもよい。
【００４３】
可塑剤は加工適性を向上させるために添加される。用いる可塑剤としては、アジピン酸エステル系可塑剤、フタル酸エステル系可塑剤、グリコールエステル系可塑剤等が挙げられる。可塑剤の添加量は、ガラス成分１００重量部に対して、０〜８重量部である。
【００４４】
本発明の誘電体層用組成物は、上述した熱分解性バインダー、ガラス成分、分散剤、及び溶剤等の原料をプレミキシングした後、分散機にかけて機械的に分散させることにより調製することができる。
【００４５】
分散に用いる分散機としては特に制約はなく、例えば、ボールミル、ビーズミルなどのメディアミル；超音波式、撹拌式等の各種ホモジナイザー；ジェットミル；ロールミル；等の公知の分散機が挙げられる。
【００４６】
以上のようにして得られる本発明の誘電体層用組成物から得られる誘電体層は、気泡等がなく、耐電圧特性に優れているので、ＰＤＰの誘電体層の形成用材料として有用である。また、後述するように、本発明の誘電体層用組成物を使用して本発明のグリーンシートを製造することができる。
【００４７】
２）グリーンシート
本発明のグリーンシートは、本発明の誘電体層用組成物を乾燥し、フィルム化してなることを特徴とする。
【００４８】
本発明のグリーンシートは本発明の誘電体層用組成物をキャリアーフィルム上に塗工し、次いで乾燥してフィルム化することによって製造することができる。
【００４９】
本発明のグリーンシートを製造する方法の一例を図１に示す。図１において、１３はキャリアーフィルム、１４は本発明の誘電体層用組成物を塗工する塗工装置、１８は誘電体層用組成物の塗膜を乾燥する（溶媒を除去する）乾燥装置、２０ａ及び２０ｂは、グリーンシート上に保護フィルムを積層する積層ロールである。以下、図１を参照しながら、本発明のグリーンシートの製造方法を説明する。
【００５０】
先ず、ロール状に巻き取られたキャリアーフィルム１３が塗工装置１４へ送られる。キャリアーフィルム１３としては、誘電体層用組成物の塗膜との剥離性に優れるものであれば特に制限されない。例えば、ポリエチレンテレフタレートフィルム、ポリエチレンナフタレートフィルム、ポリエチレンフィルム、ポリプロピレンフィルム等のプラスチックフィルムを用いることができる。また、前記プラスチックフィルムの片面に、シリコーン樹脂、アルキッド樹脂、フッ素樹脂、長鎖アルキル樹脂等の剥離剤を塗布したものを用いるのが好ましい。さらに、上記プラスチックフィルム上に剥離性を有する樹脂、例えば、ポリエチレンテレフタレートフィルム上にポリオレフィン樹脂を押し出したものでもよい。      
【００５１】
次に、塗工装置１４により、キャリアーフィルム１３上に誘電体層用組成物が塗布される。塗工装置１４は貯蔵部１５と塗工部１６からなる。貯蔵部１５は、スラリー状の本発明の誘電体層用組成物を貯蔵し、本発明の誘電体層用組成物を一定量ずつ塗工部１６に送液する。本発明の誘電体層用組成物は分散性及び貯蔵安定性に優れるので、貯蔵部１５中において、ガラス成分等が沈降することなく均一に分散されている。また、塗工部１６としては特に制限されない。例えば、ナイフコーター、ダイコーター等の公知のコーターを用いることができる。
【００５２】
本発明の誘電体層用組成物の塗工量は、形成する誘電体層用組成物の塗膜１７ａの厚みに応じて適宜設定することができる。本発明の誘電体層用組成物は分散性及び貯蔵安定性に優れるので、均一な膜質を有する誘電体層用組成物の塗膜１７ａを形成することができる。
【００５３】
次に、表面に誘電体層用組成物の塗膜１７ａが形成されたキャリアーフィルム１３は、乾燥装置１８に送り込まれる。この乾燥装置１８内で誘電体層用組成物の塗膜１７ａを乾燥する（即ち、溶剤等の揮発成分を除去する）ことにより、誘電体層用組成物の乾燥塗膜、すなわち、グリーンシート１７がキャリアーフィルム１３上に積層された積層物を得ることができる。
【００５４】
誘電体層用組成物の塗膜１７ａを乾燥する方法としては特に制限されないが、例えば、（ａ）塗膜が形成されたキャリアーフィルムを所定温度に加熱する方法、（ｂ）前記塗膜表面に乾燥空気又は熱風を送り込む方法、（ｃ）前記（ａ）及び（ｂ）を組み合わせる方法等が挙げられる。乾燥するときの温度は、キャリアーフィルムが熱変形を生じることのない温度以下であれば特に制限されず、通常室温から１５０℃、好ましくは６０〜１３０℃であり、乾燥時間は１〜１０分である。
乾燥後の塗膜１７ａの厚みは、通常１０〜２００μｍ、好ましくは２０〜１２０μｍである。
【００５５】
次いで、グリーンシート１７上に保護フィルム１９を積層する。
図１中、保護フィルム１９はロール状に巻き取られた長尺のフィルムである。用いる保護フィルムとしては、例えば、ポリエチレンテレフタレートフィルム、ポリエチレンナフタレートフィルム、ポリエチレンフィルム、ポリプロピレンフィルム等のプラスチックフィルム等を使用することができる。また、上記プラスチックフィルムの片面にシリコーン樹脂等の剥離剤を塗布したものを使用することもできる。
【００５６】
グリーンシート１７上に保護フィルム１９を積層するには、図１中、２つの積層ロール２０ａ及び２０ｂの間をグリーンシート１７と保護フィルム１９とを通過させて、貼り合わせる（ラミネートする）。この場合、積層ロール２０ａ及び２０ｂの両方又は一方、例えば、保護フィルム面側のロール２０ｂを加熱してもよい。
【００５７】
以上のようにして、キャリアーフィルム１３−グリーンシート１７−保護フィルム１９の３層からなる積層フィルム２１を得ることができる。
得られた積層フィルム２１は、ロール状に巻き取り、回収して保存、運搬することができる。
【００５８】
このようにして得られるグリーンシート１７の貯蔵弾性率（Ｅ’）は、特に制限されないが、２５℃で測定した貯蔵弾性率（Ｅ’）が好ましくは８０ＭＰａ以上、より好ましくは１００ＭＰａ以上である。また、８０℃で測定した貯蔵弾性率（Ｅ’）が好ましくは６０ＭＰａ以下、より好ましくは５０ＭＰａ以下である。
【００５９】
グリーンシートの貯蔵弾性率(Ｅ’)は、公知の動的粘弾性測定装置(ＤＭＡ)を使用して測定することができる。動的粘弾性測定装置（ＤＭＡ）を使用する方法では、まずフィルム状の試料に正弦波状の周期荷重（測定モード；引っ張り）を与える。完全弾性体であれば、与えた力に対して遅れなく歪が同じ正弦波状となって検出される。試料がグリーンシートのごとき粘弾性体の場合には、与えた力と歪の位相にズレ（δ）が生じる。この時間的な遅れを持った歪と力は、複素弾性率（ヤング率）と言われ、複素平面上で実数部と虚数部に分離される。貯蔵弾性率はこの実数部をいい、力学的に検地できる見かけ上の要素で、試料の硬さを表す。
【００６０】
一般的に、貯蔵弾性率（Ｅ’）が大きいほど硬く、貯蔵弾性率（Ｅ’）が小さいほど柔らかいグリーンシートであるということができる。本発明のグリーンシートは、２５℃における貯蔵弾性率（Ｅ’）を大きくして、打痕を入り難くし、８０℃における貯蔵弾性率（Ｅ’）を小さくして、電極が形成された基板の凹凸形状に沿って空隙を生じることなく均一に貼り合わせ（ラミネート）可能としたものである。
【００６１】
本発明のグリーンシートは保形性及び転着性に優れるので、基板と熱ラミネートした後、焼成工程を経て、均一で良好な膜質を有する誘電体層を形成でき、結果として、画素欠陥のない高品質なＰＤＰを提供することができる。
【００６２】
３）誘電体層形成基板及びその製造方法
本発明の誘電体層形成基板は、基板表面に本発明の誘電体層用組成物から形成された誘電体層を有することを特徴とする。
本発明の誘電体層形成基板は、上記のようにして得られたグリーンシートから保護フィルムを剥離した後、前面板用基板又は背面板用基板に熱ラミネートし、次いで、キャリアーフィルムを剥離した後、該グリーンシートを焼成することにより得ることができる。
【００６３】
ここで用いる基板としては、ガラス基板、セラミック基板等が挙げられ、ガラス基板が好ましい。また、ガラス基板としては、表面に電極が形成されたものであれば特に制限されず、公知のものを使用することができる。例えば、表面に透明電極が形成された前面板用ガラス基板、表面にデータ電極が形成された背面板用ガラス基板が挙げられる。また、基板の厚みは特に制限されないが、通常１〜１０ｍｍ程度である。
【００６４】
本発明の誘電体層形成基板を製造する一例を図２に示す。以下、図２を参照しながら、本発明の誘電体層形成基板を形成する方法を説明する。図２に示すものは、図３中、前面板用ガラス基板１上に透明誘電体層５を形成する例である。
【００６５】
先ず、図２（ａ）に示すように、積層フィルム２１の片面の保護フィルム１９を剥離除去する。
次に、図２（ｂ）に示すように、グリーンシート１７を表面に透明電極３が形成された前面板用ガラス基板１上（透明電極３が形成されている側）に熱ラミネートする。
【００６６】
熱ラミネートは、例えば、加熱ローラを用いて、加熱温度７０〜１３０℃、圧力０．０５〜１．０ＭＰａの条件で行うことができる。
本発明のグリーンシートは、電極が形成された基板表面の凹凸形状に沿って空隙を生じることなく均一に熱ラミネートすることができる。
なお、本発明の誘電体層用組成物中の熱分解性バインダーは、バインダーであるとともに感圧性接着剤でもあるため、簡便な作業により、グリーンシート１７をガラス基板１に均一に貼着することができる。
【００６７】
次いで、図２（ｃ）に示すように、グリーンシート１７からキャリアーフィルム１３を剥離除去し、グリーンシート１７が熱ラミネートされたガラス基板１を焼成する。この過程で、誘電体層用組成物中の熱分解性バインダーが熱分解し、有機成分が完全に除去される。
【００６８】
グリーンシート１７が熱ラミネートされたガラス基板を焼成する方法としては、例えば、グリーンシート１７が熱ラミネートされたガラス基板を加熱炉の中に入れて全体を加熱する方法が挙げられる。加熱温度及び加熱時間は、ガラス基板が熱により変形せず、熱分解性バインダーが熱分解し、有機成分が完全に除去され、かつ、無機成分（ガラス成分等）が均一な溶融状態となり、ガラス成分が溶融し、均一化する温度及び時間であれば特に制限されない。加熱温度は通常５００〜７００℃であり、加熱時間は通常数分から数時間である。
【００６９】
本発明においては、この焼成を、３００〜４５０℃の温度で１０〜６０分間加熱する仮焼成工程と、その後、さらに５００〜７００℃の温度で２０〜１２０分間にわたって本焼成を行う本焼成工程とに分けて行うのが、より均一な膜質及び厚みで、透明性又は反射性及び表面平滑性に優れる誘電体層を得ることができることから好ましい。
【００７０】
焼成後は、冷却することにより、図２（ｄ）に示すように、厚さ５〜１００μｍ、好ましくは７〜９０μｍの透明誘電体層５が積層されたガラス基板１を得ることができる。
得られる透明誘電体層５の直線光透過率は、好ましくは５０％以上、より好ましくは５５％以上である。
【００７１】
本実施形態では、ＰＤＰの前面板用ガラス基板１に用いられる透明誘電体層５を形成する場合について説明したが、背面板用ガラス基板２に対する白色誘電体層６や、セラミック基板上に形成する誘電体層等も同様にして形成することができる。得られる白色誘電体層６の反射率は２５〜１００％である。
【００７２】
本実施形態の誘電体層形成ガラス基板を用いることによって、画素欠陥が少なく、放電電圧特性に優れる高品質なＰＤＰを製造することができる。
【実施例】
【００７３】
次に、実施例及び比較例を挙げて、本発明をさらに詳細に説明する。ただし、本発明は、以下の実施例に限定されるものではない。
【００７４】
（実施例１〜４、比較例１〜４）誘電体層用組成物１〜８の調製
熱分解性バインダー、ガラス成分、分散剤、可塑剤及び溶剤の所定量をビーズミル系分散機を用いて分散させることにより、実施例１〜４、比較例１〜４の誘電体層用組成物１〜８を調製した。
【００７５】
熱分解性バインダー、ガラス成分、分散剤、可塑剤及び溶剤としては、下記のものを使用した。
（Ａ）熱分解性バインダーＡ
２−エチルヘキシルメタクリレート（２−ＥＨＭＡ）と２−ヒドロキシエチルメタクリレート(ＨＥＭＡ)を、２−ＥＨＭＡ：ＨＥＭＡ＝９０：１０（重量比）で共重合して得られた、重量平均分子量（Ｍｗ）が２００，０００、ガラス転移温度が−５℃である高分子。
（Ｂ）熱分解性バインダーＢ
２−ＥＨＭＡとｎ−ブチルメタクリレート(ＢＭＡ)、メチルメタクリレート(ＭＭＡ)及びＨＥＭＡを、２−ＥＨＭＡ：ＢＭＡ：ＭＭＡ：ＨＥＭＡ＝４０：４０：１０：１０（重量比）で共重合して得られた、重量平均分子量（Ｍｗ）が８０，０００、ガラス転移温度が１６℃である高分子。
【００７６】
（Ｃ）熱分解性バインダーＣ
２−ＥＨＭＡ、ＢＭＡ、ＭＭＡ及びＨＥＭＡを、２−ＥＨＭＡ：ＢＭＡ：ＭＭＡ：ＨＥＭＡ＝３０：４０：２０：１０（重量比）で共重合して得られた、重量平均分子量（Ｍｗ）が３０，０００、ガラス転移温度が２６℃である高分子。
（Ｄ）熱分解性バインダーＤ
２−ＥＨＭＡ、ＢＭＡ、ＭＭＡ及びＨＥＭＡを、２−ＥＨＭＡ：ＢＭＡ：ＭＭＡ：ＨＥＭＡ＝４０：４０：１０：１０（重量比）で共重合して得られた、重量平均分子量（Ｍｗ）が２８０，０００、ガラス転移温度が１６℃である高分子。
【００７７】
（Ｅ）熱分解性バインダーＥ
２−ＥＨＭＡ、ＢＭＡ、ＭＭＡ及びＨＥＭＡを、２−ＥＨＭＡ：ＢＭＡ：ＭＭＡ：ＨＥＭＡ＝４０：４０：１０：１０（重量比）で共重合して得られた、重量平均分子量（Ｍｗ）が１０，０００、ガラス転移温度が１６℃である高分子。
（Ｆ）熱分解性バインダーＦ
２−ＥＨＭＡ、ＢＭＡ、ＭＭＡ及びＨＥＭＡを、２−ＥＨＭＡ：ＢＭＡ：ＭＭＡ：ＨＥＭＡ＝２０：３０：３０：２０（重量比）で共重合して得られた、重量平均分子量（Ｍｗ）が８０，０００、ガラス転移温度が４１℃である高分子。
【００７８】
（２）ガラス成分
ガラス成分としては、以下のものを用いた。
（Ａ）ガラス成分Ａ
ＰｂＯ（４０重量％）−Ｂ２Ｏ３（２５重量％）−ＢａＯ（１５重量％）−ＳｉＯ２（１０重量％）−Ａｌ２Ｏ３（５重量％）−ＴｉＯ（５重量％）の成分からなるガラスフリット（平均粒径２μｍ）
（Ｂ）ガラス成分Ｂ
Ｂ２Ｏ３（２５重量％）−ＺｎＯ（２５重量％）−Ｂｉ２Ｏ３（２０重量％）−ＢａＯ（１５重量％）−ＳｉＯ２（１５重量％）の成分からなるガラスフリット（平均粒径２μｍ）
【００７９】
（３）分散剤
分散剤として、ポリカルボン酸系高分子界面活性剤（商品名：フローレンＧ−７００、共栄社化学社製）を用いた。
（４）可塑剤
可塑剤として、アジピン酸ジ２−エチルヘキシルを用いた。
（５）溶剤
溶剤として、酢酸エチルとトルエンの１：１（重量比）混合溶媒を用いた。
【００８０】
実施例１〜４、比較例１〜４の誘電体層用組成物の調製に用いた、熱分解性バインダー、ガラス成分、分散剤、可塑剤及び溶剤の種類、及びそれらの使用量を下記第１表にまとめて示す。
【００８１】
【表１】
2007039288.tif 000002
【００８２】
（実施例５）
キャリアーフィルムとして、片面をシリコーン樹脂により厚さ０．１μｍで剥離処理された厚さ３８μｍの長尺のポリエチレンテレフタレート（ＰＥＴ）フィルムを用意した。このフィルムの剥離処理された面上に、上記で得た実施例１の誘電体層用組成物をナイフコーターを用いて塗布した。次いで、１００℃で２分間乾燥して、ＰＥＴフィルム上にグリーンシート１を得た。
【００８３】
（実施例６〜８、比較例５〜８）
実施例５において、実施例１の誘電体層用組成物に代えて、実施例２〜４、及び比較例１〜４の誘電体層用組成物をそれぞれ用いた以外は実施例５と同様にして、グリーンシート２〜８をそれぞれ得た。
【００８４】
（実施例９）
実施例５で得たグリーンシート１上に、前記ＰＥＴフィルムと同じ長尺の、片面をシリコーン樹脂により厚さ０．1μｍで剥離処理された保護用ＰＥＴフィルムの剥離処理面をロール間圧着させることにより、ＰＥＴフィルム−グリーンシート−ＰＥＴフィルムの３層が積層されてなる積層フィルムを得た。
【００８５】
次いで、上記で得たグリーンシート上の保護用ＰＥＴフィルムを剥離除去し、積層フィルムのグリーンシート面を、表面に透明電極が形成された厚さ３ｍｍのガラス基板（５０ｍｍ×５０ｍｍ）表面に重ね合わせ、加熱ローラを用いて熱ラミネート（８０℃、０．２ＭＰａ）した。
【００８６】
その後、キャリアーフィルム（ＰＥＴフィルム）を剥離除去し、加熱炉内に入れ、昇温速度１０℃／分で４２０℃まで昇温し、４２０℃で１０分間加熱して、グリーンシート１内の樹脂を熱分解除去した。さらに５９０℃に昇温し、同温度で６０分間焼成して、厚さ４０μｍの誘電体層が形成された誘電体層形成ガラス基板１を得た。
【００８７】
（実施例１０〜１２、比較例９〜１２）
実施例９において、グリーンシート１に代えて、グリーンシート２〜８をそれぞれ用いた以外は、実施例９と同様にして、誘電体層形成ガラス基板２〜８をそれぞれ得た。
【００８８】
（グリーンシートの物性評価）
次に、上記で得たグリーンシート１〜８の、厚み及び貯蔵弾性率（Ｅ’）を測定し、打痕の有無を観察した。また、上記で得たグリーンシート１〜８の、保形性及び転着性を評価した。
【００８９】
（１）厚みの測定
グリーンシート１〜８の厚みは、定圧厚さ測定器（ＴＥＣＬＯＣＫ  ＣＯＲＰＯＲＡＴＩＯＮ社製）を使用して測定した。
測定結果を第２表に示す。
【００９０】
（２）グリーンシートの貯蔵弾性率(Ｅ’)の測定
グリーンシート１〜８の、２５℃と８０℃における貯蔵弾性率(Ｅ’)を、動的粘弾性測定装置（ＤＭＡ  Ｑ８００、ティー・エイ・インスツルメント・ジャパン社製）を用い、周波数：１１Ｈｚの条件で測定した。
測定結果を第２表に示す。
【００９１】
（３）打痕の有無
実施例５〜８，及び比較例５〜８で得られた積層フィルムの一部から、それぞれ保護用ＰＥＴフィルムを剥離した。保護用ＰＥＴフィルムを剥離したグリーンシートの表面をマイクロスキャン（ナノフォーカス社製）を使用して観察し、打痕の有無を確認した。打痕がある場合を「あり」、ない場合を「なし」と評価した。評価結果を第２表に示す。
【００９２】
（４）グリーンシートの保形性評価
グリーンシート１〜８の保形性を評価した。
グリーンシートの保形性は、グリーンシートをガラス基板への熱ラミネートした後、シート端部からのしみ出しの有無により評価した。しみ出しなしの場合は「○」、しみ出しありの場合は「×」と評価した。評価結果を第２表に示す。
【００９３】
（５）グリーンシートのガラス基板への転着性の評価
実施例５〜８及び比較例５〜８のグリーンシート１〜８を電極付きガラス基板上にラミネートした際における転着性を評価した。
転着性は、グリーンシートをガラス基板上に熱ラミネートした後、キャリアーフィルムを容易に剥がせるか否かで評価し、容易に剥離する場合は「○」、剥離する際、グリーンシートがガラス基板から剥がれてしまう場合は「×」とした。評価結果を第２表に示す。
【００９４】
【表２】
2007039288.tif 000003
【００９５】
第２表より、実施例５〜８のグリーンシート１〜４は打痕がなく、保形性、転着性に優れていた。
一方、比較例５及び８のグリーンシート５，８は転着性に劣っており、比較例６のグリーンシート６は打痕が入っていた。比較例７のグリーンシート７は、保形性に劣り、基板に転着する際シート形状が保持できず、シート端部からしみ出しが確認され、貯蔵弾性率（Ｅ’）の測定、転着性及び打痕の有無の評価ができなかった。
【００９６】
（誘電体層の物性評価）
次に、上記で形成した誘電体層の厚みを測定し、透明性を評価した。
【００９７】
（１）誘電体層の厚み測定
誘電体層形成ガラス基板１〜８の誘電体層の厚みを測定した。
測定は、接触式表面粗さ測定器（ＳＶ３０００、（株）ミツトヨ製）を使用して行った。測定結果を第３表に示す。
【００９８】
（２）誘電体層の透明性の評価
誘電体層形成ガラス基板１〜８の誘電体層の直線光透過率を、ＨＡＺＥＭＥＴＥＲ測定装置（ＨＡＺＥ  Ｍｅｔｅｒ、型式ＮＤＨ２０００、日本電色工業（株）製）により測定した。また透明性について、所望の透明性が得られた場合を「○」、得られなかった場合を「×」として評価した。
直線光透過率及び透明性の評価結果を第３表に示す。
【００９９】
（３）電極両端部の気泡の有無
誘電体層形成ガラス基板１〜８の誘電体層と電極両端部の気泡の有無を、光学顕微鏡で観察して評価した。気泡が観察されなかった場合を「○」、気泡が観察された場合を「×」とした。評価結果を第３表に示す。
【０１００】
【表３】
2007039288.tif 000004
【０１０１】
第３表より、実施例９〜１２で得られた誘電体層形成ガラス基板１〜４の誘電体層は、透明性に優れ、気泡がないものであった。
一方、比較例９で得られた誘電体層形成ガラス基板５の誘電体層は気泡が多く観察された。
比較例１０の誘電体層形成ガラス基板６の誘電体層は透明性に劣るものであった。
比較例１１で得られた誘電体層形成ガラス基板７の誘電体層は、グリーンシートの保形性が劣るため、評価できなかった。
また、比較例１２で得られた誘電体層形成ガラス基板８の誘電体層は透明性に劣り、気泡が多く観察された。
【０１０２】
第１表〜第３表より、（１）実施例１〜４の誘電体層用組成物を用いることで、２５℃で測定した貯蔵弾性率（Ｅ’）が８０ＭＰａ以上であり、かつ８０℃で測定した貯蔵弾性率（Ｅ’）が６０ＭＰａ以下であるグリーンシートを容易に得ることができること（実施例５〜８）、（２）実施例５〜８のグリーンシートは打痕がなく、保形性及び転着性に優れており、このグリーンシートを用いることにより、透明性に優れ、気泡のない高品質の誘電体層が得られること（実施例９〜１２）、及び、（３）実施例９〜１２の誘電体層形成ガラス基板は、透明性に優れ、気泡のない（すなわち、耐電圧特性に優れる）誘電体層を有することがわかる。
【図面の簡単な説明】
【０１０３】
【図１】本発明のグリーンシートを製造する工程概略図である。
【図２】本発明の誘電体層形成基板の形成方法を示す工程断面図である。
【図３】プラズマディスプレイパネルの一例の構造断面図である。
【符号の説明】
【０１０４】
１…前面板用ガラス基板、２…背面板用ガラス基板、３…透明電極、４…データ電極、５…誘電体層（前面板誘電体層）、６…誘電体層（背面板誘電体層）、７…保護膜、８…リブ（隔壁）、９…蛍光体、１３…キャリアーフィルム、１４…塗工装置、１５…貯蔵部、１６…塗工部、１７ａ…誘電体層用組成物の塗膜、１７…グリーンシート、１８…乾燥装置、１９…保護フィルム、２０ａ、２０ｂ…積層ロール、２１…積層フィルム
【図１】
2007039288.tif 000005
【図２】
2007039288.tif 000006
【図３】
2007039288.tif 000007